(57)【特許請求の範囲】
【請求項１】
実装部品が鉛を有しないはんだ材料ではんだ接続される難燃性印刷配線板用の樹脂組成物であって、
（Ａ）エポキシ樹脂；
（Ｂ）軟化点が１００〜１５０℃の多官能性フェノール樹脂；
（Ｃ）金属酸化物の水和物；および
（Ｄ）ケイ素官能基を有するシロキサンオリゴマーを含み、
前記（Ｂ）が、フェノールノボラック、クレゾールノボラック、ビスフェノールＡノボラック、ビスフェノールＦノボラック、カテコールノボラックおよびこれらの芳香環をアルキル基で置換したものからなる群から選ばれる少なくとも１つの多官能性フェノール樹脂であり、
前記（Ｃ）が、酸化アルミニウム水和物、水酸化マグネシウムおよび水酸化カルシウムからなる群より選ばれる１種または２種以上であり、
前記（Ｄ）の全シロキサン単位の２５％以上が少なくとも１個のフェニル基を有し、
前記（Ｂ）の配合量が、前記（Ｂ）の水酸基の数が、前記（Ａ）のエポキシ基１個あたり０．８〜１．２個の量となる量であり、
前記（Ｄ）は、前記（Ｃ）の表面処理剤、又は、（Ｅ）その他の無機充填材が含まれる場合は前記（Ｃ）と前記（Ｅ）の表面処理剤であり、
前記（Ｄ）の処理量が、前記（Ｃ）と前記（Ｅ）の合計の重量に対して０．０１〜５．０重量％であることを特徴とする樹脂組成物。
【請求項２】
前記（Ｂ）の軟化点が１００〜１２１℃である請求項１記載の樹脂組成物。
【請求項３】
前記（Ｄ）のケイ素官能基が水酸基である、請求項１又は２記載の樹脂組成物。
【請求項４】
前記（Ｄ）のシロキサン単位が、２〜７０個である、請求項１〜３いずれか記載の樹脂組成物。
【請求項５】
請求項１〜４のいずれか１項記載の樹脂組成物から得られるプリプレグを積層し、硬化させて得られる難燃性積層板。
【請求項６】
金属積層板である、請求項５記載の難燃性積層板。
【請求項７】
請求項６記載の金属積層板から回路を形成して得られる難燃性印刷配線板。
【発明の詳細な説明】
【０００１】
【産業上の利用分野】
本発明は、臭素化合物を含まない樹脂組成物、それを用いた、各種電子材料に用いられる難燃性を有する積層板、特に金属張積層板、および印刷配線板に関する。
【０００２】
【従来の技術】
地球規模で環境破壊に関する問題意識が高まっている。大気や土壌を汚染し、人体にも有害となる可能性がある有機ハロゲン化合物や、アンチモン、鉛合金、鉛化合物等は、使用規制の対象となっている。このため、家電製品をはじめとして、パーソナルコンピュータ等の各種情報端末機器を中心に、ハロゲン化合物や鉛合金を含有しない製品への移行が進んでいる。このような電子機器に使用されるプリント配線板や実装部品も、例外ではない。
【０００３】
一般に、プリント配線板やプラスチックパッケージに用いられる従来の基板材料の多くは、難燃化のために有機ハロゲン系化合物を使用している。また、実装部品のはんだ接続には、Ｓｎ−Ｐｂ系合金を使用しているのが現状である。
【０００４】
鉛を含有しないはんだ材料に関する報告等によると、そのようなはんだは、融点が上昇する傾向があり、これに伴って、リフロー温度も上昇する可能性が高い。こうした状況において、基板材料としては、ハロゲン化合物を用いないことと同時に、特にはんだの溶融温度に耐えるために、これまで以上に高い耐熱性が要求されている。
【０００５】
有機ハロゲン化合物を用いない難燃化方法としては、従来から、リン化合物や窒素化合物を添加したり、それらを樹脂骨格に導入すること等が行われている。しかしながら、リン化合物や窒素化合物により難燃性を確保するためには、ある程度の量を配合する必要があり、それによって、吸水率の増加、および耐熱性の低下等を引き起こす。そのため、リン化合物や窒素化合物の配合量の低減を目的に、金属酸化物の水和物を併用する方法も試みられている。
【０００６】
しかしながら、金属酸化物の水和物は、燃焼時に冷却効果を発現する水を多くトラップしているため、ある程度の量以上配合すると、樹脂組成物や積層板の耐熱性が急激に低下する。これは、金属酸化物の水和物が水を放出する温度が、はんだの溶融温度よりも低いことに起因しており、このことは、必要な溶融温度がさらに高くなることが予想されている、鉛を含有しないはんだでは、より顕著になると思われる。
【０００７】
本発明者らは、先に、積層板の基材や充填剤を、その水酸基と反応する官能基を有するシロキサンオリゴマーで処理することにより、基材や充填剤と樹脂との界面の接着性を向上させて、ドリル加工性および絶縁特性に優れた積層板および印刷配線板を製造しうることを見出している（特許国際公開ＷＯ９７／０１５９５号公報参照）。しかしながら、この技術を、このような積層板の難燃化に適用できるという知見は、今まで得られていなかった。
【０００８】
【発明が解決しようとする課題】
本発明は、このような状況を前提としてなされたもので、有機ハロゲン化合物を含まず、かつ硬化して得られる積層板および印刷配線板が難燃性および耐熱性に優れる樹脂組成物；それを用いた、難燃性、耐熱性および加工性に優れた積層板；ならびに印刷配線板を提供することを目的とする。
【０００９】
【課題を解決するための手段】
本発明者らは、上記の課題を解決するために検討を重ねた結果、難燃剤として金属酸化物の水和物を配合し、かつ該水和物との反応性を有するケイ素官能性シロキサンオリゴマーを配合することによって、（Ｃ）金属酸化物の水和物による難燃効果を損なうことなく、多量の（Ｃ）を配合しても優れた機械的性質および加工性が得られること、ならびにそのことによって上記の目的を達成しうることを見出して、本発明を完成するに至った。
【００１０】
すなわち、本発明の樹脂組成物は、
（Ａ）エポキシ樹脂；
（Ｂ）軟化点が１００℃以上の多官能性フェノール樹脂；
（Ｃ）金属酸化物の水和物；および
（Ｄ）ケイ素官能基を有するシロキサンオリゴマー
を含み、（Ｃ）の含有量が、（Ａ）と（Ｂ）の合計量に対して５０〜２００体積％であり、かつ有機ハロゲン化合物を実質的に含有しないことを特徴とする。本発明の難燃性積層板は、該樹脂組成物から得られるプリプレグを積層し、硬化させて得られ、本発明の難燃性印刷配線板は、そのようにして得られた金属張積層板から回路を形成して得られる。
【００１１】
【発明の実施の形態】
（Ａ）成分のエポキシ樹脂としては、分子内に２個以上のエポキシ基を有する化合物であればよく、ビスフェノールＡ型エポキシ樹脂、ビスフェノールＦ型エポキシ樹脂、ビスフェノールＳ型エポキシ樹脂、ビフェニル型エポキシ樹脂、フェノールノボラック型エポキシ樹脂、クレゾールノボラック型エポキシ樹脂、ビスフェノールＡノボラック型エポキシ樹脂、ビスフェノールＦノボラック型エポキシ樹脂、ジシクロペンタジエン型エポキシ樹脂、脂環式エポキシ樹脂、脂肪族鎖状エポキシ樹脂、グリシジルエステル型エポキシ樹脂、イソシアヌラート型エポキシ樹脂、ヒダントイン型エポキシ樹脂、多官能フェノール類のグリシジルエーテル化合物、二官能アルコール類のグリシジルエーテル化合物、およびそれらの水素添加物等があり、１種を用いても、２種以上を併用してもよい。
【００１２】
（Ｂ）成分の多官能性フェノール樹脂は、（Ａ）成分の硬化剤である。（Ｂ）成分としては、フェノールノボラック、クレゾールノボラック、ビスフェノールＡノボラック、ビスフェノールＦノボラック、カテコールノボラックおよびこれらの芳香環をアルキル基で置換したもの等があり、１種を用いても、２種以上を併用してもよい。本発明においては、これらの多官能性フェノール樹脂のうち、軟化点が１００℃以上、好ましくは１００〜１５０℃のものを配合することにより、耐熱性、難燃性が良好な樹脂組成物を得ることができる。
【００１３】
（Ｂ）成分の配合量は、硬化した樹脂に優れた耐熱性を与えることから、（Ｂ）成分の水酸基の数が、（Ａ）成分のエポキシ基１個あたり０．８〜１．２個になる量が好ましい。
【００１４】
（Ｃ）成分の金属酸化物の水和物は、本発明の組成物に難燃性を付与するものである。ここで、金属酸化物の水和物とは、金属水酸化物として表現されているものを含めた概念である。（Ｃ）成分としては、通常、周期律表２族または１３族の金属酸化物の水和物が用いられ、酸化アルミニウム水和物、水酸化マグネシウムおよび水酸化カルシウムが好ましい。酸化アルミニウム水和物には、水酸化アルミニウムといわれるものを包含し、ベーマイト、ジアスポアのような一水和物；およびギブサイト、バイエライトのような三水和物（水酸化アルミニウム）が挙げられる。（Ｃ）成分は、１種を用いても、２種以上を併用してもよい。同一の配合量で優れた難燃性が得られることから、ギブサイトが特に好ましい。
【００１５】
（Ｃ）成分の配合量は、（Ａ）成分と（Ｂ）成分の合計量に対して５０〜２００体積％、好ましくは７０〜１５０体積％が用いられる。（Ｃ）成分の量が５０体積％未満の場合は、充分な難燃性が得られず、２００体積％を越える場合は、成形性が不十分となる。
【００１６】
（Ｄ）成分のシロキサンオリゴマーは、（Ｃ）成分および場合によっては配合される（Ｃ）成分以外の無機充填剤の表面処理剤である。（Ｄ）成分としては、シロキサン単位が２個以上で、基材表面の水酸基と反応するケイ素官能基を１個以上有するものであれば、特に限定はない。シロキサン骨格は、直鎖状、分岐状、環状、網状のいずれかであってもよく、（Ａ）成分および（Ｂ）成分との相溶性から、分岐構造を有することが好ましい。また、取扱いが容易で処理むらを生じないことから、シロキサン単位の数は２〜７０個が好ましく、５〜５０個がさらに好ましい。ケイ素官能基としては、水酸基（ケイ素原子を含めてシラノール基ともいう）；メトキシ、エトキシ、プロポキシのようなアルコキシ基；２−メトキシエトキシのようなアルコキシ置換アルコキシ基；および水素原子が例示され、合成が容易で、反応性が優れていることから、水酸基およびメトキシ基が好ましく、水酸基が特に好ましい。このようなケイ素官能性基は、シロキサン骨格が直鎖状の場合は、末端ケイ素原子に結合していることが好ましいが、その他の骨格構造の場合は、任意のケイ素原子に結合していてもよい。
【００１７】
シロキサンオリゴマーには、ケイ素原子に、非置換または置換の１価の炭化水素基が結合している。このような基としては、メチル、エチル、プロピル、ブチル、ペンチル、ヘキシルのようなアルキル基；フェニルのようなアリール基；ビニルのようなアルケニル基；および３−メトキシプロピルのような置換炭化水素基が例示され、硬化した樹脂に優れた耐熱性を与えることから、分子中に少なくとも１個のフェニル基を有することが好ましく、金属酸化物の水和物が水を放出する温度を上げて、はんだ付けなどの加工により樹脂にふくれを生じることがなく、かつ難燃性を損なうことがないことから、全シロキサン単位の２５モル％以上が、少なくとも１個のフェニル基を有する単位であることがさらに好ましい。その他の基としては、合成および取扱いが容易なことから、メチル基が好ましい。
【００１８】
このようなシロキサンオリゴマーは、たとえば、該オリゴマーを構成するシロキサン単位に対応する、アルコキシシラン類やクロロシラン類のようなケイ素官能性基含有シラン類および／またはその部分加水分解縮合物を、（共）加水分解または（共）アルコリシスおよび部分縮合させて得ることができる。たとえば、上記のシラン類を、メタノール、エタノール、２−メトキシエタノールのようなアルコール系溶媒；および／またはトルエン、キシレンのような炭化水素系溶媒に溶解して、水；酢酸のような酸で弱酸性にした水；アルコールなどを滴下し、あるいは逆に同様な水などの中に混合シラン溶液を加えて、所望の重合度になるまで撹拌を続け、分液して、油相をシロキサンオリゴマーとして回収することができる。
【００１９】
（Ｃ）成分および場合によっては配合されるその他の無機充填剤に対するシロキサンオリゴマーの処理方法は、特に限定されるものではなく、シロキサンオリゴマーを直接添加する乾式法や、有機溶媒などで希釈された処理液を用いる湿式法等が好適である。
【００２０】
（Ｃ）成分およびその他の無機充填剤へのシロキサンオリゴマーの処理量は、特に限定されないが、系に充分に分散して対象物の処理に有効であり、かつ（Ｃ）成分および必要に応じて配合されるその他の無機質充填剤の表面に適度の厚さのポリシロキサン層を形成して、（Ａ）成分との間に優れた界面接着性を生じ、かつ残留応力を低減する効果があることと、樹脂に優れた耐熱性を与えることから、（Ｃ）成分とその他の無機充填剤との合計量に対して０．０１〜５．０重量％が好適である。
【００２１】
本発明の樹脂組成物には、上記の（Ａ）成分〜（Ｄ）成分のほかに、任意に各種の成分を配合することができる。
【００２２】
（Ａ）成分の硬化を促進するために、必要に応じて硬化促進剤を配合することができる。硬化促進剤の種類や配合量は、特に限定するものではなく、例えばイミダゾール系化合物、第三級アミン、オニウム塩等が用いられ、１種を用いても、２種以上を併用してもよい。
【００２３】
さらに、耐熱性、難燃性等の向上を目的として、また樹脂組成物および／またはその硬化物に適切な機械的性質を与えるために、（Ｃ）成分以外の無機充填剤を併用してもよい。このような無機充填剤としては、アルミナ、シリカ、酸化チタン、クレー、炭酸カルシウム、炭酸アルミニウム、ケイ酸マグネシウム、ケイ酸アルミニウム、マイカ、ガラス短繊維等が用いられ、またホウ酸アルミニウム、炭化ケイ素等の各種ウィスカーが用いられる。これらは、１種を用いても、２種以上を併用してもよい。
【００２４】
また、金属酸化物の水和物と樹脂との親和性を高めるために、その表面処理に、シロキサンオリゴマーに加えて各種カップリング剤を併用してもよい。カップリング剤としては、シラン系カップリング剤、チタネート系カップリング剤等が用いられる。シラン系カップリング剤としては、炭素官能性シランが用いられ、３−グリシドキシプロピルトリメトキシシラン、３−グリシドキシプロピル（メチル）ジメトキシシラン、２−（２，３−エポキシシクロヘキシル）エチルトリメトキシシランのようなエポキシ基含有シラン；３−アミノプロピルトリエトキシシラン、Ｎ−（２−アミノエチル）−３−アミノプロピルトリメトキシシラン、Ｎ−（２−アミノエチル）−３−アミノプロピル（メチル）ジメトキシシランのようなアミノ基含有シラン；３−（トリメトキシリル）プロピルテトラメチルアンモニウムクロリドのようなカチオン性シラン；ビニルトリエトキシシランのようなビニル基含有シラン；３−メタクリロキシプロピルトリメトキシシランのようなアクリル基含有シラン；および３−メルカプトプロピルトリメトキシシランのようなメルカプト基含有シランが例示される。チタネート系カップリング剤としては、チタンプロポキシド、チタンブトキシドのようなチタン酸アルキルエステルが例示される。このようなカップリング剤は、１種を用いても２種以上を併用してもよく、その配合量は、特に制限はない。
【００２５】
樹脂組成物の各成分および任意に配合される無機充填剤等を、希釈し、または分散させてワニスを形成させるために、溶媒が用いられる。溶媒としては、たとえばトルエン、キシレンのような炭化水素類；アセトン、メチルエチルケトン、メチルイソブチルケトンのようなケトン類；酢酸エチルのようなエステル類；エチレングリコールモノメチルエーテルのようなエーテルアルコール類；メタノール、エタノール、イソプロパノール、ブタノールのようなアルコール類；およびＮ，Ｎ−ジメチルホルムアミドのような非プロトン極性溶媒等が例示され、１種を用いても２種以上を混合して用いてもよい。また、分子中に１個のエポキシ基を有する反応性希釈剤を配合してもよい。
【００２６】
ワニスの固形分濃度は、特に制限はなく、樹脂組成や無機充填剤の種類および配合量等により適宜変更できるが、プリプレグの樹脂分が、各層の絶縁性を保つのに充分であり、かつワニスの見掛け粘度の上昇により作業性を損ねたり、プリプレグの外観を損ねたりしないことから、５０〜８０重量％の範囲が好ましい。
【００２７】
本発明の組成物に、必要に応じて、さらに着色剤、酸化防止剤、還元剤、紫外線遮離剤などを配合することができる。ただし、本発明の樹脂組成物は、その課題から、芳香族臭素化合物、臭素化エポキシ樹脂およびその末端基誘導体、臭素化アルコール、臭素化ペンタエリトリトール、臭素化ベンジルアクリラート、臭素化アルキルイソシアヌラートのような有機臭素化合物；塩素化パラフィン、塩素化ポリエチレンのような有機塩素化合物等の有機ハロゲン化合物を実質的に含有しない。
【００２８】
前記各成分を配合して得た樹脂組成物、特にさらに溶媒および／または反応性希釈剤を配合して調製したワニスを、基材に含浸し、必要に応じて風乾した後、乾燥炉中で半硬化させることにより、印刷配線板用プリプレグを得る。処理条件は、通常８０〜２００℃、好ましくは１００〜１８０℃の温度で３〜３０分、好ましくは５〜１５分である。基材としては、金属張積層板や多層印刷配線板を製造する際に用いられるものであれば特に制限されないが、通常、織布や不織布等の繊維基材が用いられる。繊維基材としては、たとえばガラス、シリカガラス、シリカアルミナガラス、アルミナ、ジルコニア、アスベスト、チラノ、炭化ケイ素、窒化ケイ素、炭化ホウ素のような無機繊維；カーボン繊維；芳香族ポリアミド、ポリエーテルエーテルケトン、ポリエーテルイミド、ポリエーテルスルホン、セルロースのような有機繊維等、ならびにこれらの混抄系があり、特にガラス繊維の織布が好ましく用いられる。
【００２９】
本発明で用いるプリプレグは、温度１５０〜２００℃、圧力約１．０〜８．０MPaの範囲で加熱加圧して硬化させ、積層板、特に銅張積層板のような金属張積層板や、さらに回路を形成した多層印刷配線板を製造するのに用いられる。
【００３０】
【作用】
本発明の樹脂組成物において、金属酸化物の水和物を樹脂分の５０〜２００体積％配合することにより、燃焼の際に水和水を放出するので、組成物を硬化して得られた積層板に難燃性を付与できる。
【００３１】
さらに、ケイ素官能性シロキサンオリゴマーを配合することにより、系中への該水和物の分散性を高め、その凝集による絶縁性の低下を防ぐとともに、良好な加工性を保つことができる。特に該シロキサンオリゴマーとして、全シロキサン単位の２５モル％以上が少なくとも１個のフェニル基を有するものを用いると、金属酸化物の水和物が水を放出する温度を上げることができる。したがって、はんだ付けのような加工の際の温度で、水が放出されることがないので、それによって樹脂にふくれを生じることがない。また多官能性エポキシ樹脂と、軟化点が１００℃以上の多官能性フェノール樹脂を使用することにより、該水和物からの水の放出に基因する耐熱性の低下を防ぐことができる。
【００３２】
【実施例】
以下、本発明を実施例によって説明する。本発明は、これらの実施例によって限定されるものではない。実施例および比較例において、部は重量部を表す。
【００３３】
実施例１
メタノール１０５部に、ジメチルジメトキシシラン２０部およびテトラメトキシシラン２５部を配合して、溶液を調製した。これを撹拌しながら、蒸留水１７．８部と酢酸０．６０部の溶液を滴下し、ついで５０℃に８時間加熱して、共加水分解および部分縮合を進めた。分液して油相を、シラノール基含有シロキサンオリゴマーとして得た。
【００３４】
このシロキサンオリゴマーをメチルエチルケトンに溶解して、固形分１重量％の溶液とした。以下の樹脂および無機充填剤からなるワニスを調製し、撹拌しながら、上記のシロキサンオリゴマー溶液を、シロキサン分換算０．５部添加した。
ビスフェノールＡ型エポキシ樹脂（エポキシ当量：２４５）          １０部
ビスフェノールＡノボラック型エポキシ樹脂（エポキシ当量：２０５）      ９０部
フェノールノボラック樹脂（水酸基当量：１０８、軟化点：１０８℃）      ５２部
２−エチル−４−メチルイミダゾール                            ０．５部
水酸化アルミニウム（ギブサイト）                                ９０部
焼成クレー                                                      ３０部
これにさらにメチルエチルケトンを加えて、固形分７０重量％のワニスを調製した。
【００３５】
実施例２
実施例１のフェノールノボラック樹脂の代わりに、水酸基当量１０８、軟化点１２０℃のフェノールノボラック樹脂５２部を用いた以外は、実施例１と同様にして、固形分７０重量％のワニスを調製した。
【００３６】
実施例３
実施例１のフェノールノボラック樹脂の代わりに、クレゾールノボラック樹脂（水酸化当量：１０８、軟化点：１２１℃）５２部を用いた以外は、実施例１と同様にして、固形分７０重量％のワニスを調製した。
【００３７】
実施例４
実施例１の水酸化アルミニウムの配合量を１５０部とした以外は、実施例１と同様にして、固形分７０重量％のワニスを調製した。
【００３８】
実施例５
実施例１のワニスに３−グリシドキシプロピルトリメトキシシランを０．５部添加した以外は、実施例１と同様にして、固形分７０重量％のワニスを調製した。
【００３９】
比較例１
実施例１のワニスに、水酸化アルミニウムを配合せずに、固形分７０重量％のワニスを調製した。
【００４０】
比較例２
実施例１のフェノールノボラック樹脂の代わりに、水酸化当量１０８、軟化点８４℃のフェノールノボラック樹脂５２重量部を配合した以外は、実施例１と同様にして、固形分７０重量％のワニスを調製した。
【００４１】
比較例３
実施例１のシロキサンオリゴマーを添加しない以外は、実施例１と同様にして、固形分７０重量％のワニスを調製した。
【００４２】
実施例１〜５及び比較例１〜３で調製したそれぞれのワニスを、厚さ約０．１mmのガラス布（＃２１１６、Ｅ−ガラス）に含浸した後、１５０℃で３〜１０分加熱乾燥して、樹脂分４８重量％のプリプレグを得た。このプリプレグ４枚を重ね、その両側に厚さが１８μmの銅箔を重ね、１７０℃、３．０MPaのプレス条件で９０分間プレスして、両面銅張積層板を作製した。
【００４３】
得られた両面銅張積層板について、難燃性、ガラス転移温度、耐熱性および耐電食性の評価を行った。その結果は、表１に示すとおりであった。
【００４４】
試験方法は以下のとおりであった。
難燃性、ガラス転移温度（Ｔｇ）：ＪＩＳ Ｃ ６４８１に準じて測定した。
耐熱性：両面銅張積層板を、５０mm×５０mmに切断し、２８８℃のはんだにフローティングし、ふくれが発生するまでの時間を測定した。
耐電食性：両面銅張積層板を、直径０．４mmのドリルで、穴間隔０．３mmに加工し、穴の間に電圧５０Vを印加して、８５℃、８５％ＲＨの条件で５００時間および１，０００時間放置後の絶縁抵抗の測定を行った。
【００４５】
【表１】
0004821059.tif 000002
【００４６】
表１の結果より、実施例１〜５で得られた銅張積層板は、難燃性および耐熱性に優れており、かつ耐電食性に優れていた。それに対して、比較例１で得られた積層板は、難燃性が著しく劣り、比較例２で得られた積層板は、難燃性と耐熱性が劣り、比較例３で得られた積層板は、耐熱性が劣るほか、耐電食性が著しく劣っていた。
【００４７】
実施例６
ジメチルジエトキシシラン１４．８部とフェニルトリクロロシラン２１．１部をトルエン３６．０部に溶解して得た溶液を、温度７０℃で激しく撹拌している水１００部に滴下し、ついでトルエンの還流温度で２時間撹拌して、共加水分解および部分縮合を行った。静置して分液し、常法により油層を中和、水洗した後脱水、ろ過し、さらに一部のトルエンを留去して、シロキサンオリゴマーの６０重量％トルエン溶液を得た。得られたシロキサンオリゴマーは、（ＣＨ3）2ＳｉＯ単位とＣ6Ｈ5ＳｉＯ3/2単位を等モル含有し、６重量％の水酸基を含有していた。
【００４８】
このようにして得られたシロキサンオリゴマーを、実施例１で用いたのと同じエポキシ樹脂ワニスに、シロキサン分換算で０．５重量％配合し、撹拌して溶解させ、シロキサンオリゴマー含有エポキシ樹脂ワニスを調製した。これを用いて、実施例１と同様にして両面銅張積層板を作製して、実施例１と同様の方法で難燃性および耐熱性を評価したところ、難燃性は９４Ｖ−０、耐熱性は＞３００秒であった。
【００４９】
実施例７
ジメチルジメトキシシラン２０部とジフェニルジメトキシシラン２０部をエチレングリコールモノメチルエーテル５０部に溶解して、混合シラン溶液を調製した。これを撹拌しながら、室温で蒸留水５０部と酢酸０．２８部の溶液を滴下し、ついで５０℃に８時間加熱して、共加水分解および部分縮合を進めた。
【００５０】
このようにして得られたシロキサンオリゴマーを、実施例１で用いたのと同じエポキシ樹脂ワニスに、シロキサン分換算で０．５重量％配合し、撹拌して溶解させ、シロキサンオリゴマー含有エポキシ樹脂ワニスを調製した。これを用いて、実施例１と同様にして両面銅張積層板を作製して、実施例１と同様の方法で難燃性、耐熱性、Ｔｇおよび耐電食性を評価した。その結果は次のとおりであった。
難燃性：  ９４Ｖ−０
耐熱性：  ＞３００秒
Ｔｇ：  １６３℃
耐電食性（５００ｈ）：  １×１０12
耐電食性（１，０００ｈ）：  １×１０12
【００５１】
【発明の効果】
本発明の樹脂組成物より作製した積層板は、ハロゲン化合物を含有しない材料でありながら、難燃性、耐熱性および作業性に優れ、かつ耐電食性に優れている。このような積層板から回路を形成して得られたプリント配線板は、信頼性が高く、ワイヤボンディング性が優れている。したがって、本発明の樹脂組成物、ならびにそれを用いた積層板および印刷配線板は、電子機器用の絶縁材料やプリント配線板として、きわめて有用である。